【手続補正書】
【提出日】平成24年9月5日(2012.9.5)
【手続補正１】
【補正対象書類名】特許請求の範囲
【補正対象項目名】全文
【補正方法】変更
【補正の内容】
【特許請求の範囲】
【請求項１】
エチレンビニルアルコールコポリマーおよび混合物を含むか、またはそれらから製造される組成物であって、
前記エチレンビニルアルコールコポリマーが、コポリマーの重量を基準にして、約２０〜約５０％のエチレン由来反復単位を含み；
前記混合物が、少なくとも１つのアルカリ金属塩、少なくとも１つのアルカリ土類金属塩、および３〜１８個の炭素原子を有する少なくとも１つのカルボキシレート部分を含み；
前記組成物中に存在する前記アルカリ金属イオンが、前記組成物１グラム当たりのアルカリ金属イオンのマイクロ当量（マイクロ当量／ｇ）に基づいて、約６．５マイクロ当量／ｇ〜約１０マイクロ当量／ｇ、約２．５マイクロ当量／ｇ〜約６．５マイクロ当量／ｇ、または約１マイクロ当量／ｇ〜約２．５マイクロ当量／ｇであり；
前記アルカリ金属塩が、アルカリ金属酢酸塩であり、また前記カルボキシレート部分がアルカリ土類金属カルボン酸塩であり；
前記組成物中に存在する前記カルボキシレート部分が、前記組成物１グラム当たりのカルボキシレートのマイクロ当量に基づいて、約０．５マイクロ当量／ｇ〜約７マイクロ当量／ｇであり；かつ
前記組成物が、前記エチレンビニルアルコールコポリマーに比して少ないゲル形成を有する、組成物。
【請求項２】
前記エチレンビニルアルコールが、約３０〜約４０％のエチレン由来反復単位を含み；
前記アルカリ土類金属カルボン酸塩がカプリル酸カルシウムであり；
前記組成物中に存在する前記カルボキシレート部分が、約０．５〜約４マイクロ当量／ｇであり；
前記組成物中に存在する前記アルカリ金属塩が約６．５〜約１０マイクロ当量／ｇであり；かつ
前記組成物が粘度比０．３〜１．２を有する、請求項１に記載の組成物。
【請求項３】
前記組成物が酸化防止剤をさらに含み、前記組成物から製造される厚さ１．５〜２．５ミル（３７〜６２μｍ）のフィルムが、５０平方フィート当たり約２０００ゲル未満のゲル含量を有し；
前記酸化防止剤がヒンダードフェノール系酸化防止剤であり；
前記アルカリ金属塩と前記アルカリ土類金属塩との前記比率が約１〜約２０当量であり；
前記カルボキシレート部分と前記アルカリ土類金属塩との前記比率が約０．１〜約１５当量であり；かつ
前記組成物中に存在する前記アルカリ土類金属イオンが、前記組成物１グラム当たりのアルカリ土類金属イオンのマイクロ当量を基準にして、約０．５マイクロ当量／ｇ〜約４００マイクロ当量／ｇである、請求項２に記載の組成物。
【請求項４】
前記組成物が酸化防止剤をさらに含み、前記組成物から製造される厚さ１．５〜２．５ミル（３７〜６２μｍ）のフィルムが、５０平方フィート当たり約２０００ゲル未満のゲル含量を有し；
前記組成物中に存在する前記アルカリ金属イオンが約１マイクロ当量／ｇ〜約２．５マイクロ当量／ｇであり；
前記組成物中に存在する前記アルカリ土類金属イオンが、前記組成物１グラム当たりのアルカリ土類金属イオンのマイクロ当量を基準にして、約０．５マイクロ当量／ｇ〜約４マイクロ当量／ｇであり；かつ
前記組成物中に存在する前記カルボキシレート部分が、前記組成物１グラム当たりのカルボキシレートのマイクロ当量を基準にして、約０．５マイクロ当量／ｇ〜約４マイクロ当量／ｇである、請求項１に記載の組成物。
【請求項５】
前記組成物中に存在する前記アルカリ土類金属イオンが、前記組成物１グラム当たりのアルカリ土類金属イオンのマイクロ当量を基準にして、約２．５マイクロ当量／ｇ〜約４マイクロ当量／ｇであり；また前記組成物中に存在する前記総カルボキシレート部分が、前記組成物１グラム当たりのカルボキシレートのマイクロ当量を基準にして、約２．５マイクロ当量／ｇ〜約４マイクロ当量／ｇである、請求項１に記載の組成物。
【請求項６】
前記組成物が酸化防止剤をさらに含み、前記組成物から製造される厚さ１．５〜２．５ミル（３７〜６２μｍ）のフィルムが、５０平方フィート当たり約２０００ゲル未満のゲル含量を有し；
前記組成物中に存在する前記アルカリ金属イオンが、約２．５マイクロ当量／ｇ〜約６．５マイクロ当量／ｇであり；
前記組成物中に存在する前記アルカリ土類金属イオンが、前記組成物１グラム当たりのアルカリ土類金属イオンのマイクロ当量に基づいて、約０．５マイクロ当量／ｇ〜約４マイクロ当量／ｇ、好ましくは約２．５マイクロ当量／ｇ〜約４マイクロ当量／ｇであり；
前記組成物中に存在する前記総カルボキシレート部分が、約０．５マイクロ当量／ｇ〜約４マイクロ当量／ｇであり；かつ
前記組成物中に存在する前記カルボキシレート部分が、約２．５マイクロ当量／ｇ〜約４マイクロ当量／ｇである、請求項１に記載の組成物。
【請求項７】
請求項１〜６のいずれか１項を特徴とする組成物を含むかまたは前記組成物から製造される単層構造物または多層構造物であって、
前記多層構造物が、第１層、接着剤層、および第２層を含み；
前記第１層が前記組成物を含み；
前記第２層が前記組成物以外の熱可塑性樹脂を含み；
前記熱可塑性樹脂が、ポリオレフィン、ポリエステル、ポリエステルエラストマー、ポリアミド、ポリスチレン、ポリ塩化ビニル、ポリ塩化ビニリデン、アクリル樹脂、ビニルエステル樹脂、ポリウレタンエラストマー、ポリカーボネート、またはそれらの２つ以上の組み合わせであり；また前記ポリオレフィンが直鎖低密度ポリエチレン、低密度ポリエチレン、中密度ポリエチレン、高密度ポリエチレン、エチレン−酢酸ビニルコポリマー、エチレン−アクリル酸アルキルコポリマー、エチレン−プロピレンコポリマー、ポリプロピレン、プロピレン−α−オレフィンコポリマー、ポリブテン、ポリペンテン、クロロポリエチレン、クロロポリプロピレン、またはそれらの２つ以上の組み合わせであり；
前記接着剤層が前記第１層と前記第２層の間にあり；また前記第１層と前記接着剤層の間の接着力が、３００ｇ／インチより大きく；
前記単層構造物または多層構造物がフィルムまたはシートを包含し；かつ
前記単層構造物または多層構造物がチューブ、ボトル、容器、パイプ、繊維、トレー、またはカップに変えられていてもよい、単層構造物または多層構造物。
【請求項８】
修飾されたエチレンビニルアルコールコポリマーを製造するのに効果的な条件下で、未修飾エチレンビニルアルコールコポリマーを混合物と接触させることを含む方法であって、
前記接触させることが、好ましくは溶融混合であり；
前記未修飾エチレンビニルアルコールコポリマーが、前記コポリマーの重量を基準にして約２０〜約５０％のエチレン由来反復単位を含み；
前記混合物が、少なくとも１つのアルカリ金属塩；少なくとも１つのアルカリ土類金属塩；３〜１８個の炭素原子を有する少なくとも１つのカルボキシレート部分；および、場合により、前記コポリマーの重量を基準にして約２０〜約５０％のエチレン由来反復単位を含む、第２の未修飾エチレンビニルアルコールコポリマーを含み；
前記修飾されたエチレンビニルアルコールコポリマーが、前記エチレンビニルアルコールコポリマーに比して少ないゲルを有し、かつ請求項１〜７項のいずれか一項に記載のものと同じ特徴を有し；
前記総カルボキシレート部分が、前記混合物に、前記未修飾エチレンビニルアルコールコポリマー１グラム当たりのカルボキシレートのマイクロ当量に基づいて、約０．５マイクロ当量／ｇ〜約１０マイクロ当量／ｇ存在し；
前記アルカリ金属塩と前記アルカリ土類金属塩との前記比率が、約１〜約２０当量であり；
前記少なくとも１つのカルボキシレート部分と前記アルカリ土類金属塩の前記比率が、約０．１〜約１５当量であり；また
前記方法が、前記修飾されたビニルアルコールコポリマーを、前記コポリマーの重量を基準にして、約２０〜約５０％のエチレン由来反復単位を含む、未修飾エチレンビニルアルコールコポリマーと接触させることをさらに含んでもよい、方法。
【請求項９】
修飾されたエチレンビニルアルコールコポリマー組成物を調製する方法であって、コポリマーの重量を基準にして約２０〜約５０％のエチレン由来反復単位を含むエチレンビニルアルコールコポリマーを含む第１の組成物を、３〜１８個の炭素原子を有する少なくとも１つのアルカリ土類金属カルボン酸塩；場合により少なくとも１つのアルカリ金属塩；および場合により、コポリマーの重量を基準にして約２０〜約５０％のエチレン由来反復単位を含むエチレンビニルアルコールコポリマー；を含む混合物と溶融混合することを含み；存在する３〜１８個の炭素原子を有する総カルボキシレート部分が、前記組成物１グラム当たりのカルボキシレートのマイクロ当量に基づいて、約０．５マイクロ当量／ｇ〜約１０マイクロ当量／ｇであり；また前記修飾されたエチレンビニルアルコールコポリマー組成物が前記第１の組成物に比して少ないゲルを有する、修飾されたエチレンビニルアルコールコポリマー組成物を調製するための方法。
【手続補正２】
【補正対象書類名】明細書
【補正対象項目名】００９４
【補正方法】変更
【補正の内容】
【００９４】
別の実験では、ＥＶＯＨ−３２−２を５５ｇと、２０００ｐｐｍのカプリル酸カルシウム、２００００ｐｐｍのＩｒｇａｎｏｘ  １０１０および５８００ｐｐｍの酢酸ナトリウムとを、２２５℃、１２５ｒｐｍで５分間ブレンドすることにより、添加物の濃縮物を作った。温度が２２５℃で一定のとき、トルクは低下しなかった。結果として得られた生成物を粒径約２ｍｍの粒子に挽いた。この粒子を、ＥＶＯＨ−３２−２  １０部に対して１部の比率で、ＥＶＯＨ−３２−２と乾燥ブレンドした。スクリューが、スクリューの約３３％が、溶融物を強制的に混合させるための規制があるミキシングスクリューであったこと以外は上述の通りに、この乾燥ブレンドを一軸スクリュー押出機に送り込んだ。押出物を、厚さ約２ミルのブローンフィルムにした。未修飾ＥＶＯＨ−３２−２のゲル含量は、４ｃｍ2当たり１０ゲルであった。修飾されたＥＶＯＨ−３２−２のゲル含量は、４ｃｍ2当たり３ゲルであった。
以下、本発明の態様を示す。
１．エチレンビニルアルコールコポリマーおよび混合物を含むか、またはそれらから製造される組成物であって、
前記エチレンビニルアルコールコポリマーが、コポリマーの重量を基準にして、約２０〜約５０％のエチレン由来反復単位を含み；
前記混合物が、少なくとも１つのアルカリ金属塩、少なくとも１つのアルカリ土類金属塩、および３〜１８個の炭素原子を有する少なくとも１つのカルボキシレート部分を含み；
前記組成物中に存在する前記アルカリ金属イオンが、前記組成物１グラム当たりのアルカリ金属イオンのマイクロ当量（マイクロ当量／ｇ）に基づいて、約６．５マイクロ当量／ｇ〜約１０マイクロ当量／ｇ、約２．５マイクロ当量／ｇ〜約６．５マイクロ当量／ｇ、または約１マイクロ当量／ｇ〜約２．５マイクロ当量／ｇであり；
前記組成物中に存在する前記カルボキシレート部分が、前記組成物１グラム当たりのカルボキシレートのマイクロ当量に基づいて、約０．５マイクロ当量／ｇ〜約７マイクロ当量／ｇであり；かつ
前記組成物が、前記エチレンビニルアルコールコポリマーに比して少ないゲル形成を有する、組成物。
２．前記エチレンビニルアルコールコポリマーが、約３０〜約４４％のエチレン由来反復単位を含み；かつ
前記アルカリ金属塩がアルカリ金属酢酸塩であり、また前記カルボキシレート部分がアルカリ土類金属カルボン酸塩である、上記１に記載の組成物。
３．前記エチレンビニルアルコールが、約３０〜約４０％のエチレン由来反復単位を含み；
前記アルカリ土類金属カルボン酸塩がカプリル酸カルシウムであり；かつ
前記組成物が粘度比０．３〜１．２を有する、上記１または２に記載の組成物。
４．前記組成物中に存在する前記アルカリ金属塩が約６．５〜約１０マイクロ当量／ｇであり；かつ
前記組成物中に存在する前記カルボキシレート部分が、約０．５〜約４マイクロ当量／ｇである、上記１、２または３のいずれか一項に記載の組成物。
５．前記組成物が酸化防止剤をさらに含み、前記組成物から製造される厚さ１．５〜２．５ミル（３７〜６２μｍ）のフィルムが、５０平方フィート当たり約２０００ゲル未満のゲル含量を有する、上記１、２、３、または４のいずれか一項に記載の組成物。
６．前記酸化防止剤がヒンダードフェノール系酸化防止剤であり；
前記アルカリ金属塩と前記アルカリ土類金属塩との前記比率が約１〜約２０当量であり；
前記カルボキシレート部分と前記アルカリ土類金属塩との前記比率が約０．１〜約１５当量であり；かつ
前記組成物中に存在する前記アルカリ土類金属イオンが、前記組成物１グラム当たりのアルカリ土類金属イオンのマイクロ当量を基準にして、約０．５マイクロ当量／ｇ〜約４００マイクロ当量／ｇである、上記５に記載の組成物。
７．前記組成物中に存在する前記アルカリ金属イオンが約１マイクロ当量／ｇ〜約２．５マイクロ当量／ｇであり；
前記組成物中に存在する前記アルカリ土類金属イオンが、前記組成物１グラム当たりのアルカリ土類金属イオンのマイクロ当量を基準にして、約０．５マイクロ当量／ｇ〜約４マイクロ当量／ｇであり；かつ
前記組成物中に存在する前記カルボキシレート部分が、前記組成物１グラム当たりのカルボキシレートのマイクロ当量を基準にして、約０．５マイクロ当量／ｇ〜約４マイクロ当量／ｇである、上記１、２、または３のいずれか一項に記載の組成物。
８．前記組成物中に存在する前記アルカリ土類金属イオンが、前記組成物１グラム当たりのアルカリ土類金属イオンのマイクロ当量を基準にして、約２．５マイクロ当量／ｇ〜約４マイクロ当量／ｇであり；また前記組成物中に存在する前記総カルボキシレート部分が、前記組成物１グラム当たりのカルボキシレートのマイクロ当量を基準にして、約２．５マイクロ当量／ｇ〜約４マイクロ当量／ｇである、上記１、２、３または７のいずれか一項に記載の組成物。
９．前記組成物中に存在する前記アルカリ金属イオンが、約２．５マイクロ当量／ｇ〜約６．５マイクロ当量／ｇであり；
前記組成物中に存在する前記アルカリ土類金属イオンが、前記組成物１グラム当たりのアルカリ土類金属イオンのマイクロ当量に基づいて、約０．５マイクロ当量／ｇ〜約４マイクロ当量／ｇ、好ましくは約２．５マイクロ当量／ｇ〜約４マイクロ当量／ｇであり； 前記組成物中に存在する前記総カルボキシレート部分が、約０．５マイクロ当量／ｇ〜約４マイクロ当量／ｇであり；かつ
前記組成物中に存在する前記カルボキシレート部分が、約２．５マイクロ当量／ｇ〜約４マイクロ当量／ｇである、上記１、２、または３のいずれか一項に記載の組成物。
１０．上記１〜９のいずれか１項を特徴とする組成物を含むかまたは前記組成物から製造される物品であって；前記物品が、単層構造または多層構造を含み；また前記物品がフィルム、シート、チューブ、ボトル、容器、パイプ、繊維、トレー、またはカップを包含する、
物品。
１１．上記１０に記載の物品であって、
前記物品が多層構造物であり；
前記構造物が、第１層、接着剤層、および第２層を含み；
前記第１層が前記組成物を含み；
前記第２層が前記組成物以外の熱可塑性樹脂を含み；
前記熱可塑性樹脂が、ポリオレフィン、ポリエステル、ポリエステルエラストマー、ポリアミド、ポリスチレン、ポリ塩化ビニル、ポリ塩化ビニリデン、アクリル樹脂、ビニルエステル樹脂、ポリウレタンエラストマー、ポリカーボネート、またはそれらの２つ以上の組み合わせであり；また前記ポリオレフィンが直鎖低密度ポリエチレン、低密度ポリエチレン、中密度ポリエチレン、高密度ポリエチレン、エチレン−酢酸ビニルコポリマー、エチレン−アクリル酸アクリレートコポリマー、エチレン−プロピレンコポリマー、ポリプロピレン、プロピレン−α−オレフィンコポリマー、ポリブテン、ポリペンテン、クロロポリエチレン、クロロポリプロピレン、またはそれらの２つ以上の組み合わせであり；かつ
前記接着剤層が前記第１層と前記第２層の間にあり；また前記第１層と前記接着剤層の間の接着力が、３００ｇ／インチより大きい、物品。
１２．修飾されたエチレンビニルアルコールコポリマーを製造するのに効果的な条件下で、未修飾エチレンビニルアルコールコポリマーを混合物と接触させることを含む方法であって、
前記接触させることが、好ましくは溶融混合であり；
前記未修飾エチレンビニルアルコールコポリマーが、コポリマーの重量を基準にして約２０〜約５０％のエチレン由来反復単位を含み；
前記混合物が、少なくとも１つのアルカリ金属塩；少なくとも１つのアルカリ土類金属塩；３〜１８個の炭素原子を有する少なくとも１つのカルボキシレート部分；を含み
前記修飾されたエチレンビニルアルコールコポリマーが、前記エチレンビニルアルコールコポリマーに比して少ないゲルを有し、かつ上記１〜１０項のいずれか１項に記載のものと同じ特徴を有し；
総カルボキシレート部分が、前記混合物中に、前記未修飾エチレンビニルアルコールコポリマー１グラム当たりのカルボキシレートのマイクロ当量に基づいて、約０．５マイクロ当量／ｇ〜約１０マイクロ当量／ｇ存在し；
前記アルカリ金属塩と前記アルカリ土類金属塩との前記比率が、約１〜約２０当量であり；かつ
前記少なくとも１つのカルボキシレート部分と前記アルカリ土類金属塩の前記比率が、約０．１〜約１５当量である、方法。
１３．上記１２に記載の方法であって、
前記混合物が、コポリマーの重量を基準にして約２０〜約５０％のエチレン由来反復単位を含む、第２の未修飾エチレンビニルアルコールコポリマーをさらに含み；かつ
前記方法が、前記修飾されたビニルアルコールコポリマーを、コポリマーの重量を基準にして、約２０〜約５０％のエチレン由来反復単位を含む、未修飾エチレンビニルアルコールコポリマーと接触させることをさらに含む、方法。
１４．修飾されたエチレンビニルアルコールコポリマー組成物を調製する方法であって、コポリマーの重量を基準にして約２０〜約５０％のエチレン由来反復単位を含むエチレンビニルアルコールコポリマーを含む第１の組成物を、３〜１８個の炭素原子を有する少なくとも１つのアルカリ土類金属カルボン酸塩；場合により少なくとも１つのアルカリ金属塩；および場合により、コポリマーの重量を基準にして約２０〜約５０％のエチレン由来反復単位を含むエチレンビニルアルコールコポリマー；を含む混合物と溶融混合することを含み；存在する３〜１８個の炭素原子を有する総カルボキシレート部分が、前記組成物１グラム当たりのカルボキシレートのマイクロ当量に基づいて、約０．５マイクロ当量／ｇ〜約１０マイクロ当量／ｇであり；また前記修飾されたエチレンビニルアルコールコポリマー組成物が前記第１の組成物に比して少ないゲルを有する、修飾されたエチレンビニルアルコールコポリマー組成物を製造するための方法。